БЕТОННАЯ СМЕСЬ
CONCRETE MIXTURE

Изобретение относится к промышленности строительных материалов, в частности к производству бетонных стеновых блоков для малоэтажного строительства.
Известна бетонная смесь, включающая мас.%: цемент 21,3-24,2; керамзит 57,6-64,0; керамзитовый песок 8,6-17,8; вспученный перлитовый песок 3,2-4,6; омыленную канифоль 0,001-0,0012; воду [1].
Задача изобретения состоит в повышении морозостойкости изделий, полученных из бетонной смеси,
Технический результат достигается тем, что бетонная смесь, включающая портландцемент, керамзит, керамзитовый песок, воду, дополнительно содержит суперпластификатор С-3, костный клей и керамзитовую пыль при следующем соотношении компонентов, мас.%: портландцемент 23,0-25,0; керамзит фракции 20-40 мм 20,0-25,0; керамзитовый песок 18,0-24,0; суперпластификатор С-3 1,1-1,3; костный клей 0,7-0,9; керамзитовая пыль 7,0-11,0; вода 20,0-23,0.
Составы бетонной смеси приведены в таблице.
Таблица
Компоненты
Содержание, мас.%
состав №1
состав №2
состав №3
Портландцемент
23,0
24,0
25,0
Керамзит
20,0
22,5
25,0
Керамзитовый песок
24,0
21,0
18,0
Суперпластификатор С-3
1,3
1,2
1,1
Костный клей
0,7
0,8
0,9
Керамзитовая пыль
11,0
9,0
7,0
Вода
20,0
21,5
23,0
Морозостойкость бетона на сжатие, циклы
100-110
100-110
100-110
Компоненты дозируют в требуемых количествах. Портландцемент, керамзит (фракция 20-40 мм), керамзитовый песок, керамзитовую пыль смешивают, добавляют воду с предварительно разведенным в ней костным клеем, суперпластификатор С-3 и еще раз смешивают. Приготовленную бетонную смесь укладывают в металлические (предварительно смазанные минеральным маслом) формы, уплотняют и оставляют до затвердевания.
Источники информации
1. А.с. №1276650 СССР, С04В 28/02, 14/18, 1986, бюл. 46.